(57)【特許請求の範囲】
【請求項１】
ＩＩＩ族窒化物結晶を成長させるために用いられる六方晶系の窒化ガリウム単結晶基板であって、
当該単結晶基板の成長面の結晶学的面は（０００１）面であり、
当該単結晶基板の成長面における物理的形状の反り量をＺ１（μｍ）とし、当該単結晶基板の成長面における結晶学的面形状の曲率半径から算出した反り量をＺ２（μｍ）とした場合に、下記式（１）および（２）を満たすことを特徴とする単結晶基板。
−１９≦Ｚ２／Ｚ１≦−２・・・式（１）
Ｚ１＞０・・・式（２）
【請求項２】
請求項１に記載の単結晶基板の成長面上にＩＩＩ族窒化物結晶を気相成長させる工程を有する、ＩＩＩ族窒化物結晶の製造方法。
【請求項３】
ＩＩＩ族窒化物結晶を気相成長させる方法が、ＨＶＰＥ法、ＭＯＣＶＤ法、ＭＢＥ法又は昇華法のいずれか１である、請求項２に記載の製造方法。
【請求項４】
前記ＩＩＩ族窒化物結晶を成長させる工程の後に、更に、該工程で成長したＩＩＩ族窒化物結晶から前記単結晶基板を除去する工程を有する、請求項２または３に記載の製造方法。
【請求項５】
前記ＩＩＩ族窒化物結晶を成長させる工程で成長させる結晶がＧａＮ結晶である、請求項２〜４のいずれか１項に記載の製造方法。
【請求項６】
請求項１に記載の単結晶基板の成長面上にＩＩＩ族窒化物結晶を成長させてデバイス構造を形成する、半導体発光素子または半導体デバイスの製造方法。
【発明の詳細な説明】
【技術分野】
【０００１】
本発明は、ＩＩＩ族窒化物結晶を成長させるために用いられる単結晶基板および該単結晶基板を用いて得られるＩＩＩ族窒化物結晶とその製造方法に関する。
【背景技術】
【０００２】
ＩＩＩ族窒化物半導体は、高融点であり、しかも融点付近の窒素の解離圧が高いことから、融液からのバルク成長が困難である。一方、ハイドライド気相成長（ＨＶＰＥ）法および有機金属化学気相成長（ＭＯＣＶＤ）法等の気相成長法を用いることによって、ＩＩＩ族窒化物半導体基板を製造できることが知られている。
【０００３】
例えば、窒化ガリウム半導体基板を製造する場合、サファイア等の下地基板を気相成長装置の成長室（リアクター）内にセットする。該リアクター内に、ガリウム化合物を含有するガスと窒素化合物を含有するガスなどからなるＩＩＩ族窒化物半導体形成用ガスを供給することにより、下地基板上に窒化ガリウム半導体を数μｍ〜数ｃｍの厚さにまで成長させる。そして、その後、下地基板などの部分を研磨またはレーザーを照射する方法を用いて除去することにより、所望のＩＩＩ族窒化物半導体基板を得ることができる。
【０００４】
前記の気相成長法のうち、ＨＶＰＥ法は他の成長方法に比べて高い成長速度が実現できる特徴をもつことから、ＩＩＩ族窒化物半導体の厚膜成長が必要な場合や、十分な厚みを有するＩＩＩ族窒化物半導体基板を得るための方法として有効である。
【０００５】
従来、１枚の異種の下地基板上に５００μｍ〜１ｍｍ程度の厚さの単結晶窒化ガリウムを成長し、下地基板を取り除き、加工研磨を行うことにより１枚の窒化ガリウム単結晶基板を得ていた。しかし、この方法では非常に製造の効率が悪く、安価な単結晶窒化ガリウム基板を供給することはできない。
【０００６】
そこで、下地基板上に数ｍｍ〜数ｃｍの厚さの単結晶を成長し、その単結晶バルクをスライシングすることによって、１枚の下地基板から複数枚の窒化ガリウム単結晶基板を得る手法が注目されている。
【０００７】
しかしながら、このような場合に数１０μｍ〜数１００μｍ以上の厚膜を成長させる段階で問題が発生する。数１０μｍ〜数１００μｍ以上の厚膜成長を行うと成長中に結晶にクラックが発生するため、大面積の結晶が得られない。
【０００８】
このような結晶のクラックを抑制するために、下地基板の形状を制御する技術が提案されている。具体的には、特許文献１には、より高品質な窒化物半導体結晶を成膜することができる単結晶基板として、主面が凸面であって、鏡面に研磨されている単結晶基板が記載されている。
【０００９】
また、特許文献２には、面内のオフ角のばらつきの小さい窒化物半導体基板を得るために、表面の形状が凸形状であって反り量が２０〜１００μｍである下地基板を用いることが記載されている。
【００１０】
さらに、特許文献３には、発光強度のばらつきの小さいＩＩＩ族窒化物半導体デバイスを提供することを目的として、ＩＩＩ族元素からなる原子面が凸状となる、特定の反り比を有するＩＩＩ族窒化物半導体結晶基板が記載されている。
【００１１】
他にも、このような結晶のクラックを抑制するために、下地基板の結晶学的面形状（及び結晶軸）の反り量を制御する技術が提案されている。具体的には、特許文献４には、下地基板の成長面の反りの曲率半径を２ｍ以上にすることによりクラックを抑制することが提案されている。
【先行技術文献】
【特許文献】
【００１２】
【特許文献１】特開２００８−１２４１５１号公報
【特許文献２】特開２００９−１６７０５７号公報
【特許文献３】特開２００９−１６１４３６号公報
【特許文献４】特開２００９−２３８６１号公報
【発明の概要】
【発明が解決しようとする課題】
【００１３】
しかしながら、特許文献１、２、３は物理的形状の反りだけを規定しており、特許文献４は成長面の反りを示すことで結晶学的面形状の反りだけを規定している。そのため、これらの基板上に成長する結晶のクラックを抑制する効果は十分ではなく、特に得られる結晶が大面積である場合、または膜厚が厚い場合には、クラックの発生が顕著に見られるという問題がある。
【００１４】
本発明者らは、このような従来技術の課題を解決し、クラックの発生を抑制し、大面積で厚膜のＩＩＩ族窒化物結晶を得ることが出来る単結晶基板を提供するものである。さらに、そのような単結晶基板を用いて、クラックフリーのＩＩＩ族窒化物結晶及びその製造方法をも提供するものである。
【課題を解決するための手段】
【００１５】
本発明者らは上記目的を達成するため鋭意検討した結果、成長面の物理的形状の反り量と結晶学的面形状の反り量の両者に着目し、クラックが抑制された大面積で厚膜のＩＩＩ族窒化物結晶を成長させ得る単結晶基板を見出し、本発明に到達した。
【００１６】
すなわち本発明の要旨は、以下である。
１．ＩＩＩ族窒化物結晶を成長させるために用いられる単結晶基板であって、当該単結晶基板の成長面における物理的形状の反り量をＺ１（μｍ）とし、当該単結晶基板の成長面における結晶学的面形状の曲率半径から算出した反り量をＺ２（μｍ）とした場合に、下記式（１）を満たすことを特徴とする単結晶基板。
−４０＜Ｚ２／Ｚ１＜−１・・・式（１）
２．面積が２０ｃｍ２以上である、前項１に記載の単結晶基板。
３．前記Ｚ１の値が−５０μｍ以上、５０μｍ以下である、前項１又は２に記載の単結晶基板。
４．六方晶系の結晶であって、その成長面の結晶学的面が｛０００１｝面、｛１０−１０｝面、｛１１−２０｝面、｛１１−２２｝面および｛２０−２１｝面のいずれか１である、前項１〜３のいずれか１に記載の単結晶基板。
５．前記Ｚ２の絶対値が０μｍ以上、３１２μｍ以下である、前項１〜４のいずれか１に記載の単結晶基板。
６．ＩＩＩ族窒化物結晶を成長させるために用いられる単結晶基板であって、当該単結晶基板の成長面における物理的形状の反り量をＺ１（μｍ）とし、当該単結晶基板の成長面における結晶学的面形状の曲率半径から算出した反り量をＺ２（μｍ）とした場合に、下記式（２）及び（３）を満たすことを特徴とする単結晶基板。
Ｚ１＞０・・・式（２）
Ｚ２＜０・・・式（３）
７．ＩＩＩ族窒化物結晶を成長させるために用いられる単結晶基板であって、当該単結晶基板の成長面における物理的形状の反り量をＺ１（μｍ）とし、当該単結晶基板の成長面における結晶学的面形状の曲率半径から算出した反り量をＺ２（μｍ）とした場合に、下記式（４）及び（５）を満たすことを特徴とする単結晶基板。
Ｚ１＜０・・・式（４）
Ｚ２＞０・・・式（５）
８．ＩＩＩ族窒化物結晶である、前項１〜７のいずれか１に記載の単結晶基板。
９．窒化ガリウム結晶である、前項１〜７のいずれか１に記載の単結晶基板。
１０．前項１〜９のいずれか１に記載の単結晶基板上にＩＩＩ族窒化物結晶を成長させる工程を有する、ＩＩＩ族窒化物結晶の製造方法。
１１．ＩＩＩ族窒化物結晶を成長させる方法が、ＨＶＰＥ法、Ｎａフラックス法、ソルボサーマル法、ＭＯＣＶＤ法、ＭＢＥ法又は昇華法のいずれか１である、前項１０に記載のＩＩＩ族窒化物結晶の製造方法。
１２．主表面を有するＩＩＩ族窒化物単結晶基板であって、該主表面における物理的形状の反り量をＺ１（μｍ）とし、該主表面における結晶学的面形状の曲率半径から算出した反り量をＺ２（μｍ）とした場合に、下記式（１）を満たすことを特徴とするＩＩＩ族窒化物単結晶基板。
−４０＜Ｚ２／Ｚ１＜−１・・・式（１）
１３．主表面を有するＩＩＩ族窒化物単結晶基板であって、該主表面における物理的形状の反り量をＺ１（μｍ）とし、該主表面における結晶学的面形状の曲率半径から算出した反り量をＺ２（μｍ）とした場合に、下記式（２）及び（３）を満たすことを特徴とするＩＩＩ族窒化物単結晶基板。
Ｚ１＞０・・・式（２）
Ｚ２＜０・・・式（３）
１４．主表面を有するＩＩＩ族窒化物単結晶基板であって、該主表面における物理的形状の反り量をＺ１（μｍ）とし、該主表面における結晶学的面形状の曲率半径から算出した反り量をＺ２（μｍ）とした場合に、下記式（４）及び（５）を満たすことを特徴とする単結晶基板。
Ｚ１＜０・・・式（４）
Ｚ２＞０・・・式（５）
１５．窒化ガリウム結晶である、前項１２〜１４のいずれか１に記載の単結晶基板。
【発明の効果】
【００１７】
本発明の単結晶基板は、成長面の物理的形状の反り量と結晶学的面形状の反り量が特定の関係を有しているので、該単結晶基板上での結晶成長途中において、クラックの発生を抑制することができる。
【００１８】
また、本発明の単結晶基板を選択することで、厚膜に成長させる工程に入る前の基板検査の段階で、該単結晶基板を用いて得られるＩＩＩ族窒化物結晶のクラックの有無を判断することができる。その結果、厚膜かつ大面積のＩＩＩ族窒化物結晶を安定に製造することができ、生産性の向上が期待できる。
【００１９】
加えて、本発明の単結晶基板を用いて半導体発光素子や半導体デバイスを作製した場合には、歩留まり良く高品質の半導体発光素子や半導体デバイスを得ることができる。
【図面の簡単な説明】
【００２０】
【図１】図１（ａ）〜（ｅ）は、本発明の単結晶基板の製造方法の一例を示した概略図である。
【図２】図２は、結晶学的面形状の曲率半径と反り量の関係を示した概略図である。図２において、Ｒは曲率半径、Ｘは単結晶基板の直径、およびΔＺは反り量を示し、次の式を満たす。Ｒ２＝（Ｘ／２）２＋（Ｒ−ΔＺ）２、Ｒ＝１／２＊｛（（Ｘ／２）２／ΔＺ）＋ΔＺ｝、ΔＺ２−２ＲΔＺ＋（Ｘ／２）２＝０、ΔＺ＝−Ｒ±√Ｒ２−（Ｘ／２）２。
【図３】図３（ａ）〜（ｄ）は、物理的形状の反り量と結晶学的面形状の反り量が異なる、４パターンの単結晶基板の概略図である。図３（ａ）において、物理的形状は凸であり、結晶学的面形状は凸である。図３（ｂ）において、物理的形状は凸であり、結晶学的面形状は凹である。図３（ｃ）において、物理的形状は凹であり、結晶学的面形状は凸である。図３（ｄ）において、物理学的形状は凹であり、結晶学的面形状は凹である。
【図４】図４は、実施例および比較例で用いたＨＶＰＥ装置の概略断面図である。
【発明を実施するための形態】
【００２１】
以下において、本発明の単結晶基板およびそれを用いたＩＩＩ族窒化物結晶の製造方法について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００２２】
本発明の単結晶基板は、ＩＩＩ族窒化物結晶を成長させるために用いられる単結晶基板であって、該単結晶基板の成長面における物理的形状の反り量をＺ１（μｍ）とし、単結晶基板の成長面における結晶学的面形状の曲率半径から算出した反り量をＺ２（μｍ）とした場合に、下記式（１）を満たすことを特徴とする。
【００２３】
−４０＜Ｚ２／Ｚ１＜−１・・・式（１）
【００２４】
また本発明の単結晶基板は、ＩＩＩ族窒化物結晶を成長させるために用いられる単結晶基板であって、該単結晶基板の成長面における物理的形状の反り量をＺ１（μｍ）とし、単結晶基板の成長面における結晶学的面形状の曲率半径から算出した反り量をＺ２（μｍ）とした場合に、下記式（２）及び（３）を満たすことを特徴とする。
【００２５】
Ｚ１＞０・・・式（２）
【００２６】
Ｚ２＜０・・・式（３）
【００２７】
なお、本明細書において単結晶基板の成長面とは、単結晶基板上にＩＩＩ族窒化物結晶を成長させる面を指し、成長面の反対側を裏面と呼ぶこととする。
【００２８】
また、以下において本発明の単結晶基板上に厚膜のＩＩＩ族窒化物結晶を成長させる場合を例として説明を行っているが、本発明の単結晶基板の用途はこれに限られるものではない。例えば、本発明の単結晶基板上にＩＩＩ族窒化物結晶を成長させてデバイス構造を形成し、半導体発光素子や半導体デバイスを作製する場合にも、同様にクラックを抑え、平坦で均一なＩＩＩ族窒化物結晶を得ることができるため好ましい。
【００２９】
（単結晶基板の物理的形状、結晶学的面形状）
本発明の単結晶基板は、成長面の物理的形状が凸面であって結晶学的面形状の反りが凹状である場合（例えば図３（ｂ））、または成長面の物理的形状が凹面であって結晶学的面形状の反りが凸状である（例えば図３（ｃ））ような単結晶基板である。
【００３０】
具体的には、第１の形態は、単結晶基板の成長面における物理的形状の反り量をＺ１（μｍ）とし、単結晶基板の成長面における結晶学的面形状の曲率半径から算出した反り量をＺ２（μｍ）とした場合に、下記式（１）を満たすことを特徴とする。
【００３１】
−４０＜Ｚ２／Ｚ１＜−１・・・式（１）
【００３２】
本明細書において、物理的形状の反り量（Ｚ１）とは、光学式検査装置を用いて単結晶基板全面の凹凸を測定し、その最大値と最小値の差分のことをいう。光学式検査装置としては、例えば、ＮＩＤＥＫ平面度測定装置ＦＴ−１７（ＮＩＤＥＫ社製）などを用いることができる。ここで、物理的形状の反り量（Ｚ１）は、単結晶基板の成長面が凸形状の場合には反り量をプラスの数値で表し、成長面が凹形状の場合には反り量をマイナスの数値で表す。
【００３３】
本明細書において、結晶学的面形状の反り量（Ｚ２）とは、結晶学的面形状の曲率半径より換算して求めた値である。ここで、結晶核的面形状の曲率半径と結晶軸の曲率半径は一致する値である。
【００３４】
結晶軸の曲率半径は、単結晶基板の中心から±８ｍｍの場所におけるＸ線回折測定より（０００２）面の回折ピーク値を測定し、回折ピーク値のシフト量から算出する値である。以下の手順で結晶学的面形状の反り量（Ｚ２）を求める。
（ｉ）Ｘ線回折測定より、単結晶基板の中心から±８ｍｍの場所における回折ピークのシフト量より、単結晶基板の曲率半径を求める。ここで、回折ピークは、ａ軸方向とｍ軸方向の単結晶基板の中心から±８ｍｍの場所における回折ピークを測定し、ここでの曲率半径はａ軸とｍ軸の曲率半径の平均値とする。
（ｉｉ）求められた曲率半径から、図２の曲率半径（Ｒ）と反り量（ΔＺ）の関係より、単結晶基板の直径（Ｘ）まで拡大した場合のΔＺ、すなわち、結晶学的面形状の反り量（Ｚ２）を求める。単結晶基板は面内の各領域で曲率半径が異なっているが、中心から直径±８ｍｍを有効径とし、該有効径における曲率半径が面内で一様に分布していると仮定している。
【００３５】
ここで、結晶学的面形状の反り量（Ｚ２）は、単結晶基板の結晶軸が成長面方向に対して凸状の面を形成するように並んでいる場合に反り量をプラスの数値で表し、成長面方向に対して凹状の面を形成するように並んでいる場合に反り量をマイナスの数値で表す。
【００３６】
これらのＺ１とＺ２が上記式（１）の関係を満たすことで、本発明の単結晶基板上での結晶成長途中においては、クラックの発生を抑制することができる。このような本発明の単結晶基板としては、例えば図３（ｂ）、（ｃ）のような形態が挙げられる。これらの単結晶基板が本発明の効果を奏する理由は以下のように考えられる。
【００３７】
単結晶基板上に結晶成長する場合、単結晶基板に内在する歪が極力少ないほうがよい。該歪量は、成長面の物理的形状の反り量および結晶学的面形状の反り量と関係がある。
【００３８】
例えば、物理的形状の反りが凸面の場合、基板の裏面側には成長面側より多くの圧縮応力が内在、または、基板の成長面側には裏面側より多くの引っ張り応力が内在している。同様に、結晶学的面形状の反りが凹状の場合、基板の成長面側には裏面側より多くの圧縮応力が内在、または、基板の裏面側には成長面側より多くの引っ張り応力が内在している。
【００３９】
つまり、成長面の物理的形状が凸面であって結晶学的面形状の反りが凹状である単結晶基板の場合、または成長面の物理的形状が凹面であって結晶学的面形状の反りが凸状である単結晶基板の場合は、物理的形状による歪量と結晶学的面形状による歪量が相殺されて、結果的に単結晶基板に内在する歪を少なくすることができると考えられる。このため、式（１）を満たすような内在する歪が少ない単結晶基板上に結晶成長を行うと、クラックの発生を抑えることができる。
【００４０】
式（１）の右辺式Ｚ２／Ｚ１＜−１は、成長面の物理的形状の反りと同じ反り量でかつ反りの向きが逆の結晶学的面形状の反りを有する下地基板を境界値として表した式である。つまり、物理的な反り量と同じ量だけ結晶学的な反りが逆向きに内在していれば、単結晶基板内の内在する歪が相殺されると推察される。式（１）において、Ｚ２／Ｚ１＜−１．５であることが好ましく、Ｚ２／Ｚ１＜−２であることがより好ましい。
【００４１】
また、物理的形状の反り量（Ｚ１）の値としては、−５０μｍ以上であることが好ましく、−４０μｍ以上であることがより好ましく、−３０μｍ以上であることがさらに好ましい。また、５０μｍ以下であることが好ましく、４０μｍ以下であることがより好ましく、３０μｍ以下であることが更に好ましい。
【００４２】
結晶学的面形状の反り量（Ｚ２）の値としては、その絶対値が０μｍ以上であることが好ましく、３１μｍ以上であることがより好ましく、５０μｍ以上であることがさらに好ましい。また、３１２μｍ以下であることが好ましく、２００μｍ以下であることがより好ましく、１５０μｍ以下であることがさらに好ましい。
【００４３】
本発明の単結晶基板の具体的な第２の形態は、単結晶基板の成長面における物理的形状の反り量をＺ１（μｍ）とし、単結晶基板の成長面における結晶学的面形状の曲率半径から算出した反り量をＺ２（μｍ）とした場合に、下記式（２）及び（３）を満たすことを特徴とする。なお、Ｚ１及びＺ２は上述の意味と同様である。
【００４４】
Ｚ１＞０・・・式（２）
【００４５】
Ｚ２＜０・・・式（３）
【００４６】
具体的には、成長面の物理的形状が凸面であって、結晶学的面形状が凹状であるような場合であり、例えば図３（ｂ）のような形態である。このような場合には、物理的な反り量と結晶学的な反り量が逆向きに内在することとなり、単結晶基板内に内在する歪が相殺されると推察される。
【００４７】
これは、上述の第１の形態の場合と同様に考えられる。よって、このような単結晶基板を用いて得られるＩＩＩ族窒化物結晶はクラックが発生せず、大面積で厚膜のＩＩＩ族窒化物結晶を得ることが可能となる。
【００４８】
現実的な加工精度限界、および、物理的形状は平坦が好ましいことから、Ｚ１は１００μｍ以下であることが好ましく、５０μｍ以下であることがより好ましい。
また、Ｚ２は−３１μｍ（曲率半径１０ｍ）以下であることが好ましく、−５０ｕｍ以下であることがより好ましい。また、現実的な加工精度限界、および、結晶学的面形状は平坦が好ましいことから、−３１２μｍ（曲率半径１ｍ）以上であることが好ましく、−１５６μｍ（曲率半径２ｍ）以上であることがより好ましい。
【００４９】
これら本発明の単結晶基板の形は特に制限されず、取得しようとしているＩＩＩ族窒化物結晶の形状にあわせて決定することができる。通常は円形、楕円形および矩形が好ましく、中でも円形がより好ましい。
【００５０】
本発明の単結晶基板のサイズも、取得しようとしているＩＩＩ族窒化物結晶のサイズにあわせて決定することができる。成長面が円形である場合の直径や成長面が矩形である場合の最大径は、通常１０〜３００ｍｍであることが好ましく、２０〜１５０ｍｍであることがより好ましく、５０〜１００ｍｍであることがさらに好ましい。
【００５１】
単結晶基板のサイズとしては、面積は２０ｃｍ２以上であることが好ましく、４６ｃｍ２以上であることがより好ましく、８１ｃｍ２以上であることがさらに好ましい。
【００５２】
単結晶基板の厚さとしては、１００μｍ〜１０００μｍであることが好ましく、３００μｍ〜５００μｍであることがより好ましい。
【００５３】
（単結晶基板の種類）
本発明の単結晶基板は、ＩＩＩ族窒化物結晶を成長することが出来る成長面を有するものであれば、特に種類は限定されないが、得られるＩＩＩ族窒化物結晶の結晶性が良好であることから六方晶系の結晶であることが好ましく、成長させるＩＩＩ族窒化物結晶と格子定数の近い六方晶系の結晶であることがより好ましい。例えば、サファイア、酸化亜鉛結晶および窒化物結晶などが挙げられる。
【００５４】
中でも、窒化物結晶であることが好ましく、成長面に成長させるＩＩＩ族窒化物結晶と同一種の窒化物結晶がより好ましい。例えば、窒化ガリウムなどが挙げられる。特に、単結晶基板の成長面にＩＩＩ族窒化物結晶を含むことが好ましい。
【００５５】
サファイアの格子定数はａ軸で４．７５８Å、ｃ軸で１２．９８３Åである。窒化ガリウムの格子定数はａ軸で３．１８９Å、ｃ軸で５．１８５Åである。
【００５６】
単結晶基板の面方位は、ＩＩＩ族窒化物結晶を成長することが出来る成長面であれば特に方位は限定されず、例えば、｛０００１｝面、｛１０−１０｝面、｛１１−２０｝面、｛１１−２２｝面および｛２０−２１｝面などが好ましく、中でも（０００１）面がより好ましい。
【００５７】
本明細書において、「Ｃ面」とは、六方晶構造（ウルツ鋼型結晶構造）における（０００１）面である。ＩＩＩ族窒化物結晶では、「Ｃ面」は、ＩＩＩ族面であり、窒化ガリウムでは、Ｇａ面に相当する。
【００５８】
また、本明細書において「Ｃ面」は、±０．０１°以内の精度で計測されるＣ軸から２５°傾斜した方向の範囲内に成長面がある単結晶基板の成長面のことを指し、１０°傾斜した方向の範囲内の成長面であることが好ましく、５°傾斜した方向の範囲内の成長面であることがより好ましい。
【００５９】
本明細書において、｛１０−１０｝面とは「Ｍ面」のことであり、六方晶構造（ウルツ鋼型結晶構造）における｛１−１００｝面と等価な面である。該｛１−１００｝面と等価な面は、非極性面であり、通常は劈開面である。
【００６０】
｛１−１００｝面と等価な面は、（１−１００）面、（−１１００）面、（０１−１０）面、（０−１１０）面、（１０−１０）面および（−１０１０）面である。
【００６１】
また、本明細書において「Ｍ面」は、±０．０１°以内の精度で計測されるＭ軸からＡ軸方向へ１５°傾斜した方向の範囲内に成長面がある単結晶基板の成長面のこと指し、１０°傾斜した方向の範囲内の成長面であることが好ましく、５°傾斜した方向の範囲内の成長面であることがより好ましい。
【００６２】
さらに、「Ｍ面」は、±０．０１°以内の精度で計測されるＭ軸からＣ軸方向へ２５°傾斜した方向の範囲内に成長面がある単結晶基板の成長面のこと指し、１０°傾斜した方向の範囲内の成長面であることが好ましく、５°傾斜した方向の範囲内の成長面であることがより好ましい。
【００６３】
本明細書において、｛１１−２０｝面とは「Ａ面」のことであり、六方晶構造（ウルツ鋼型結晶構造）における｛１１−２０｝面と等価な面である。該｛１１−２０｝面と等価な面は、非極性面である。
【００６４】
｛１１−２０｝面と等価な面としては、（１１−２０）面、（−１−１２０）面、（１−２１０）面、（−１２−１０）面、（−２１１０）面および（２−１−１０）面である。
【００６５】
また、本明細書において「Ａ面」は、±０．０１°以内の精度で計測されるＡ軸からＭ軸方向へ１５°傾斜した方向の範囲内に成長面がある単結晶基板の成長面のこと指し、１０°傾斜した方向の範囲内の成長面であることが好ましく、５°傾斜した方向の範囲内の成長面であることがより好ましい。
【００６６】
さらに、「Ａ面」は±０．０１°以内の精度で計測されるＡ軸からＣ軸方向へ２５°傾斜した方向の範囲内に成長面がある単結晶基板の成長面のこと指し、１０°傾斜した方向の範囲内の成長面であることが好ましく、５°傾斜した方向の範囲内の成長面であることがより好ましい。
【００６７】
本明細書において、｛１１−２２｝面とは、六方晶構造（ウルツ鋼型結晶構造）における｛１１−２２｝面と等価な面である。該｛１１−２２｝面と等価な面は、半極性面である。
【００６８】
｛１１−２２｝面と等価な面は、（１１−２２）面、（−１−１２２）面、（１−２１２）面、（−１２−１２）面、（−２１１２）面および（２−１−１２）面である。
【００６９】
また、本明細書において｛１１−２２｝面は、±０．０１°以内の精度で計測される＜１１−２２＞軸からＭ軸方向へ１５°傾斜した方向の範囲内に成長面がある単結晶基板の成長面のこと指し、１０°傾斜した方向の範囲内の成長面であることが好ましく、５°傾斜した方向の範囲内の成長面であることがより好ましい。
【００７０】
さらに、｛１１−２２｝面は、±０．０１°以内の精度で計測される＜１１−２２＞軸からＣ軸方向へ２５°傾斜した方向の範囲内に成長面がある単結晶基板の成長面であることが好ましく、１０°傾斜した方向の範囲内の成長面であることが好ましく、５°傾斜した方向の範囲内の成長面であることがより好ましい。
【００７１】
本明細書において、｛２０−２１｝面とは、六方晶構造（ウルツ鋼型結晶構造）における｛２０−２１｝面と等価な面である。該｛２０−２１｝面と等価な面は、半極性面である。
【００７２】
｛２０−２１｝面と等価な面としては、（２０−２１）面、（２−２０１）面、（０２−２１）面、（０−２２１）面、（−２２０１）面および（−２０２１）面が好ましい。
【００７３】
また、本明細書において｛２０−２１｝面は、±０．０１°以内の精度で計測される＜２０−２１＞軸からＡ軸方向へ１５°傾斜した方向の範囲内に成長面がある単結晶基板の成長面のことを指し、１０°傾斜した方向の範囲内の成長面であることが好ましく、５°傾斜した方向の範囲内の成長面であることがより好ましい。
【００７４】
さらに、｛２０−２１｝面は±０．０１°以内の精度で計測される＜２０−２１＞軸からＣ軸方向へ２５°傾斜した方向の範囲内に成長面がある単結晶基板の成長面のことを指し、１０°傾斜した方向の範囲内の成長面であることが好ましく、５°傾斜した方向の範囲内の成長面であることがより好ましい。
【００７５】
（単結晶基板の製造方法）
本発明で用いられる単結晶基板の製造方法は特に限定されず、一般的に知られる方法で製造することが出来る。
【００７６】
例えば単結晶基板の結晶成長方法としては、例えば、Ｈｙｄｒｉｄｅ  Ｖａｐｏｒ  Ｐｈａｓｅ  Ｅｐｉｔａｘｙ（ＨＶＰＥ）法、Ｍｅｒａｌ−ｏｒｇａｎｉｃ  Ｃｈｅｍｉｃａｌ  Ｖａｐｏｒ  Ｄｅｐｏｓｉｔｉｏｎ（ＭＯＣＶＤ）法、Ｍｏｌｅｃｕｌａｒ  Ｂｅａｍ  Ｅｐｉｔａｘｙ（ＭＢＥ）法、昇華法、Ｎａフラックス法およびソルボサーマル法等を挙げることができる。
【００７７】
また、単結晶基板の結晶の加工方法としては、物理的形状の反り量（Ｚ１）が本発明の範囲内となればよく、一般的に知られる方法で製造することが出来る。
【００７８】
具体的には、例えば研削・機械研磨・化学的機械的研磨によって、図１（ａ）に示すように、結晶１から凸Ａ面と凹Ｂ面を有する単結晶基板４（結晶中の凹Ｂ面と凸Ａ’面に挟まれる領域１２）を得る加工方法が挙げられる。
【００７９】
以下、単結晶基板の加工方法の一例として詳細に説明するが、本発明の単結晶基板の加工方法はこれに限られるものではない。
【００８０】
先ず、凹Ｂ面が平面になるように結晶１に反りを与える湾曲工程を実施する〔図１（ｂ）〕。
【００８１】
ここで、湾曲工程においては、凹Ｂ面が平面になるように結晶１に反りを与えることができればその加工方法は特に限定されず、例えば、歪を利用した方法、湾曲プレートを利用した方法および圧縮力を利用した方法などが挙げられる。
【００８２】
歪を利用した湾曲工程は、互いに表裏の関係にあるＡ面とＢ面を有する結晶のＢ面に歪を加えてＢ面が凸形状になるように湾曲させる工程である。例えば、図１（ｂ）では凹Ｂ’面側に加工歪を与えて湾曲させることが可能である。
【００８３】
Ｂ面に加える歪と歪の形成方法は、Ｂ面が凸形状になって結晶全体が湾曲するものであればその種類は特に制限されない。歪の形成方法としては、例えば、研削、研磨およびスライスなどを挙げることができる。具体的には、ビトリファイド砥石、ダイヤモンド遊離砥粒またはダイヤモンド固定砥粒ワイヤを用いて処理する方法などを例示することができる。
【００８４】
Ｂ面に歪を形成する際には、Ａ面側をプレートに接するように貼り付けて行うことが好ましい。歪は、Ｂ面のみに形成してもよいし、Ｂ面とＡ面の両方に形成してもよい。Ａ面に歪を形成する際には、Ｂ面側をプレートに接するように貼り付けて行うことが好ましい。また、両面に歪を形成する場合は、各面の歪の形成手段や形成方法は同一であっても異なっていてもよい。
【００８５】
なお、本明細書においてプレートとは、研削・研磨・スライス時に装置に取付けるために結晶を貼り付けるプレートを意味する。歪を形成する際に結晶を貼り付けるプレート面は、研削・研磨・スライス後に均一な基板厚みを得るために平坦なものが好ましい。また、プレートへの貼り付けおよび固定は、ワックス等を介して行ってもよいし、両面接着性のフィルムを介して行ってもよい。
【００８６】
本明細書において、歪とは研削・研磨で砥粒が結晶表面を削り取ったり、スライスしたりした後に生じるマイクロクラックまたは転位により生じるものであり、その結果結晶表面に生じる張力を「歪力」と呼ぶこととし、ここでは結晶内部に生じる「内部応力」とは区別することとする。
【００８７】
マイクロクラックまたは転位は、透過型電子顕微鏡（ＴＥＭ）やカソードルミネッセンス（ＣＬ）法で確認することができる。歪は基板の反り量に影響を与え、研削・研磨時の砥粒の大きさや研削速度、基板に加わる圧力等により変化する。
【００８８】
歪力すなわち結晶表面に生じる張力の大きさは、結晶の反り量・縦弾性係数・基板形状から推察できる。面αと面βをもつ基板の表裏における歪力の大小を比較する場合は、反り量の方向から容易に推察でき、面αが凸になるように反っている場合は面αの歪力は面βの歪力よりも大きいと表現する。
【００８９】
湾曲プレートを利用した湾曲工程は、互いに表裏の関係にあるＡ面とＢ面を有する結晶のＡ面を湾曲プレート上に接面固定し、Ｂ面が凸形状になるように湾曲させる工程である。
【００９０】
湾曲プレートは凸形状のプレートであり、曲率半径が１ｍ以上であることが好ましく、６．２５〜６２．５ｍであることがより好ましい。湾曲プレートの好ましい曲率半径は、湾曲プレートに接面固定する前の結晶の反り量と、目的とする単結晶基板の反り量に応じて決定される。
【００９１】
ここで、湾曲プレートとは、結晶を支持する面が凸形状に湾曲しているプレートである。また、湾曲プレートの曲率半径は、凸形状に湾曲しており、結晶と接する面の曲率半径のことを指す。湾曲プレートの素材は加工中変形しない材料であれば種類は特に制限されない。具体的には、セラミックおよびアルミ合金等が挙げられる。
【００９２】
圧縮力を利用した湾曲工程は、互いに表裏の関係にあるＡ面とＢ面を有する結晶のＡ面側にＡ面の周縁からＡ面の中心に向かう圧縮力を加え、Ｂ面が凸形状になるように湾曲させる工程である。
【００９３】
例えば、Ａ面の周縁とその近傍の結晶側面を含む領域をＡ面の中心を通る結晶の中心軸方向へ押圧したり、Ａ面を覆う領域にＡ面の中心に向かう応力をかけたりすることにより、Ａ面の周縁からＡ面の中心に向かう圧縮力を加えることができる。
【００９４】
その具体的な態様は特に制限されないが、Ａ面の周縁とその近傍の結晶側面を含む領域に塗布したワックスまたはＡ面を覆う領域に塗布したワックスを冷却して硬化する際のワックスの収縮により、圧縮力を加える態様などが挙げられる。
【００９５】
いずれの歪形成方法や湾曲の形成手段を採用した場合であっても、上述の湾曲工程によって図１（ｂ）に示すように凹Ｂ’面側が凸形状になるように湾曲し、凹Ｂ面と凸Ａ面が平面ないしは略平面となる。したがって、湾曲工程における反り量が、最終的に製造される単結晶基板の反り量に大きな影響を与える。
【００９６】
他の製造条件を一定にした場合は、湾曲工程における反り量を制御することにより、最終的に製造される単結晶基板の反り量を制御することができる。あらかじめ両者の関係を明らかにしておけば、制御が容易になる。
【００９７】
たとえば歪みを利用した湾曲工程を実施する場合、結晶の反り量と結晶厚みとの間に相関がある。このため、特定の反り量を得たい場合は、結晶厚みを制御することが好ましい。結晶の反り量と結晶厚みの相関は、例えば図１（ｃ）のようなグラフで表すことができる。したがって、あらかじめこのような相関関係を把握しておけば、任意の結晶の反り量を実現することが可能である。
【００９８】
次に、結晶２を凸Ａ面側がプレートに対向するように配置する。固定は結晶２の反り形状を保ったままプレートに貼り付ける。
【００９９】
次に、結晶２の凸形状をしている凹Ｂ面側の平坦化を実施し、結晶中の凹Ｂ’面と凹Ｂ面にはさまれる領域２１〔図１（ｂ）〕を除去し、結晶３〔図１（ｄ）〕を得る。平坦化の際に生じる歪は化学機械的研磨で除去してもよいし、エッチングで除去してもよい。また、ＩＩＩ族窒化物結晶の形成の際、問題とならない程度に歪を残してもよい。
【０１００】
次に、結晶３を、凹Ｂ面をプレートに対向するように配置する。固定は凹Ｂ面が平坦になるように加圧しながら実施することが好ましい。
【０１０１】
次に、結晶３の凹形状となっている凸Ａ面側の平坦化を実施し、結晶３３〔図１（ｄ）〕を除去し、単結晶基板４〔図１（ｅ）〕を得る。平坦化の際に生じる歪は化学的機械的磨で除去してもよいし、エッチングで除去してもよい。また、ＩＩＩ族窒化物結晶の形成の際、問題とならない程度に歪を残してもよい。単結晶基板４の形状は図１（ｅ）に限らず、歪を残す場合は凹Ｂ面が凸になる場合もある。
【０１０２】
（ＩＩＩ族窒化物結晶の製造方法）
本発明の単結晶基板上にＩＩＩ族窒化物結晶を成長させ、単結晶基板を除去してＩＩＩ族窒化物結晶を製造することが出来る。好ましくは、本発明の単結晶基板上にＩＩＩ族窒化物結晶形成用ガスを供給することにより、単結晶基板上にＩＩＩ族窒化物を結晶成長させる、ＩＩＩ族窒化物結晶の製造方法である。
【０１０３】
結晶成長させるＩＩＩ族窒化物結晶の種類は特に制限されない。例えば、ＧａＮ、ＩｎＮ、ＡｌＮ、ＩｎＧａＮ、ＡｌＧａＮおよびＡｌＩｎＧａＮなどを挙げることができる。中でも、ＧａＮ、ＡｌＮおよびＡｌＧａＮが好ましく、ＧａＮがより好ましい。
【０１０４】
本発明のＩＩＩ族窒化物結晶の製造方法において用いることができる結晶成長方法としては、例えば、Ｈｙｄｒｉｄｅ  Ｖａｐｏｒ  Ｐｈａｓｅ  Ｅｐｉｔａｘｙ（ＨＶＰＥ）法、Ｍｅｒａｌ−ｏｒｇａｎｉｃ  Ｃｈｅｍｉｃａｌ  Ｖａｐｏｒ  Ｄｅｐｏｓｉｔｉｏｎ（ＭＯＣＶＤ）法、Ｍｏｌｅｃｕｌａｒ  Ｂｅａｍ  Ｅｐｉｔａｘｙ（ＭＢＥ）法および昇華法等の気相法を挙げることができる。また、液相法としては、例えば、Ｎａフラックス法およびソルボサーマル法等を挙げることができる。
【０１０５】
高純度結晶が得られるという理由から、好ましいのはＨＶＰＥ法、ＭＯＣＶＤ法、Ｎａフラックス法およびソルボサーマル法であり、最も好ましいのはＨＶＰＥ法である。
【０１０６】
次に、本発明の単結晶基板を用いてＩＩＩ族窒化物結晶を成長させる工程について説明する。  
【０１０７】
結晶成長に用いる装置の詳細は特に制限されない。例えば、図４に示すようなＨＶＰＥ装置を用いることができる。
【０１０８】
図４のＨＶＰＥ装置は、リアクター１００内に、下地基板を載置するための基板ホルダー（サセプター）１０７と、成長させるＩＩＩ族窒化物結晶の原料を入れるリザーバー１０５とを備えている。
【０１０９】
また、リアクター１００内にガスを導入するための導入管１０１〜１０４と、排気するためのガス排出管１０８が設置されている。さらに、リアクター１００を側面から加熱するためのヒーター１０６が設置されている。
【０１１０】
リアクター１００の材質としては、例えば、石英および多結晶ボロンナイトライド（ＢＮ）ステンレス等が挙げられる。好ましい材質は石英である。
【０１１１】
リアクター１００内には、反応開始前にあらかじめ雰囲気ガスを充填しておく。雰囲気ガスとしては、例えばＨ２ガス、Ｎ２ガス、Ｈｅ、Ｎｅ、Ａｒのような不活性ガス等を挙げることができる。これらのガスは混合して用いてもよい。
【０１１２】
基板ホルダー１０７の材質としてはカーボンが好ましく、ＳｉＣで表面をコーティングしているものがより好ましい。基板ホルダー１０７の形状は、本発明の下地基板を設置することができる形状であれば特に制限されないが、結晶成長する際に成長している結晶の上流側に構造物が存在しないものであることが好ましい。
【０１１３】
上流側に結晶が成長する可能性のある構造物が存在すると、そこに多結晶体が付着し、その生成物としてＨＣｌガスが発生して結晶成長させようとしている結晶に悪影響が及んでしまう。
【０１１４】
基板ホルダー１０７の単結晶基板載置面の大きさは、載置する単結晶基板よりも小さいことが好ましい。すなわち、ガス上流側から見たときに、単結晶基板の大きさで基板ホルダー１０７が隠れるくらいの大きさであることがさらに好ましい。
【０１１５】
単結晶基板を基板ホルダー１０７に載置するとき、単結晶基板の成長面はガス流れの上流側（図４ではリアクターの上方）を向くように載置することが好ましい。すなわち、ガスが第１結晶成長面に向かって流れるように載置することが好ましく、ガスが第１結晶成長面に垂直な方向から流れるようにすることがより好ましい。このように単結晶基板を載置することによって、より均一で結晶性に優れたＩＩＩ族窒化物結晶を得ることができる。
【０１１６】
リザーバー１０５には、ＩＩＩ族源となる原料を入れる。そのようなＩＩＩ族源となる原料としては、例えば、Ｇａ、ＡｌおよびＩｎなどを挙げることができる。
【０１１７】
リザーバー１０５にガスを導入するための導入管１０３からは、リザーバー１０５に入れた原料と反応するガスを供給する。例えば、リザーバー１０５にＩＩＩ族源となる原料を入れた場合は、導入管１０３からＨＣｌガスを供給することができる。
【０１１８】
このとき、ＨＣｌガスとともに、導入管１０３からキャリアガスを供給してもよい。キャリアガスとしては、例えばＨ２ガス、Ｎ２ガス、Ｈｅ、ＮｅおよびＡｒのような不活性ガス等を挙げることができる。
【０１１９】
前記ガスは混合して用いてもよい。キャリアガスは雰囲気ガスと同一であっても異なっていてもよいが、同一であることが好ましい。
【０１２０】
導入管１０１からは、窒素源となる原料ガスを供給する。通常はＮＨ３ガスを供給する。また、導入管１０２からは、キャリアガスを供給する。キャリアガスとしては、導入管１０３から供給するキャリアガスと同じものを例示することができる。
【０１２１】
導入管１０２から供給するキャリアガスと導入管１０３から供給するキャリアガスは同じものであることが好ましい。また、導入管１０２からは、ドーパントガスを供給することもできる。例えば、ＳｉＨ４およびＳｉＨ２Ｃｌ２等のｎ型のドーパントガスを供給することができる。
【０１２２】
導入管１０４からは、エッチングガスを供給することができる。エッチングガスとしては、塩素系のガスを挙げることができ、ＨＣｌガスを用いることが好ましい。エッチングガスの流量を総流量に対して好ましくは０．１％〜３％程度とすることによりエッチングを行うことができる。より好ましい流量は総流量に対して１％程度である。ガスの流量はマスフローコントロラー（ＭＦＣ）等で制御することができ、個別のガスの流量は常にＭＦＣで監視することが好ましい。
【０１２３】
導入管１０１、１０２および１０４から供給する上記ガスは、それぞれ互いに入れ替えて別の導入管から供給しても構わない。また、Ｖ族源となる原料ガスとキャリアガスは、同じ導入管から混合して供給してもよい。さらに他の導入管からキャリアガスを混合してもよい。これらの供給態様は、リアクター１００の大きさおよび形状、原料の反応性並びに目的とする結晶成長速度などに応じて、適宜決定することができる。
【０１２４】
ガス排出管１０８は、ガス導入のための導入管１０１〜１０４とは反対側のリアクター内壁から排出することができるように設置するのが一般的である。図４では、ガス導入のための導入管１０１〜１０４が設置されているリアクター上面とは反対に位置するリアクター底面にガス排出管１０８が設置されている。
【０１２５】
ガス導入のための導入管がリアクター右側面に設置されている場合は、ガス排出管はリアクター左側面に設置されていることが好ましい。このような態様を採用することによって、一定方向に向けて安定にガスの流れを形成することができる。
【０１２６】
ＨＶＰＥ法による結晶成長は、通常は８００℃〜１２００℃で行うことが好ましく、９００℃〜１１００℃で行うことがより好ましく、９２５℃〜１０７０℃で行うことがさらに好ましく、９５０℃から１０５０℃で行うことが特に好ましい。
【０１２７】
リアクター内の圧力は１０ｋＰａ〜２００ｋＰａであるのが好ましく、３０ｋＰａ〜１５０ｋＰａであるのがより好ましく、５０ｋＰａ〜１２０ｋＰａであるのがさらに好ましい。
【０１２８】
エッチングを行うときのエッチング温度や圧力は、上記の結晶成長の温度や圧力と同一であっても異なっていてもよい。
【０１２９】
結晶成長を行った後に得られるＩＩＩ族窒化物結晶は、結晶面の境界に多結晶体を有することがある。ここでいう多結晶体とは、例えば六方晶系の結晶格子を形成することができず、しかるべき位置に原子がいない状態の結晶を意味する。すなわち結晶方位が無秩序な微小な結晶の集合体をいい、非常に小さな単結晶粒の集まりを意味する。
【０１３０】
前記多結晶体を有する場合は、多結晶体を除去する工程を行った後に、さらに多結晶体を除去した結晶の表面にＩＩＩ族窒化物結晶を成長する工程を行う。そのようにして得られたＩＩＩ族窒化物結晶が、なお結晶面の境界に多結晶体を有するときは、再び多結晶体を除去する工程を行い、さらに表面にＩＩＩ族窒化物結晶を成長する工程を行う。このような操作を繰り返すことによって、多結晶体を有さないＩＩＩ族窒化物結晶を得ることができる。
【０１３１】
本発明の製造方法によって得られるＩＩＩ族窒化物結晶の結晶系は、六方晶系であることが好ましい。また、得られるＩＩＩ族窒化物結晶は、単結晶であることが好ましい。単結晶基板の上に成長させるＩＩＩ族窒化物結晶の厚さは１ｍｍ〜１０ｃｍが好ましい。
【０１３２】
結晶成長後に研削、研磨、レーザー照射等を行う場合は、ある程度の大きさの結晶が必要になるため、単結晶基板の上に成長させるＩＩＩ族窒化物半導体結晶の厚さは５ｍｍ〜１０ｃｍが好ましく、１ｃｍ〜１０ｃｍがより好ましい。
【０１３３】
本発明の製造方法によって得られたＩＩＩ族窒化物結晶は、そのまま用いてもよいし、研削やスライス加工などの処理を行ってから用いてもよい。ここでスライス加工とは、（ａ）成長した結晶を下地基板として使用できるようにＣ面表面の品質を均一にする加工や、（ｂ）成長初期部分には内在する転位から発生するストレスがあることを考慮してその部分を切り捨てるために行う加工をいう。
【０１３４】
スライス加工は、具体的には、内周刃スライサーおよびワイヤーソースライサー等を用いて行うことができる。本発明では、スライス加工を行うことによって、形状がほぼ同じで、転位密度がより低く、かつ、表面欠陥が少ない結晶を製造することが好ましい。
【０１３５】
本発明の製造方法によれば、表面粗さが１ｎｍ以下であるＣ面やＭ面を備えているＩＩＩ族窒化物結晶を得ることができる。特に、結晶成長後に研磨を行わなくても、表面粗さが１ｎｍ以下であるＣ面またはＭ面をもつことを備えているＩＩＩ族窒化物結晶を製造することができる点で優れている。
【０１３６】
なお、本発明における表面粗さ（Ｒｍｓ）は、原子間力顕微鏡（ＡＦＭ）を用いて１０μｍ角の表面粗さを測定したデータから自乗平均平方根で計算することにより求められる。
【０１３７】
本発明の製造方法により製造したＩＩＩ族窒化物結晶は、さまざまな用途に用いることができる。特に、紫外、青色又は緑色等の発光ダイオード、半導体レーザー等の比較的短波長側の発光素子や、電子デバイス等の半導体デバイスの基板として有用である。
【０１３８】
また、本発明の製造方法により製造したＩＩＩ族窒化物結晶を下地基板として用いて、さらに大きなＩＩＩ族窒化物結晶を得ることも可能である。
【実施例】
【０１３９】
以下に実施例と比較例を挙げて本発明の特徴をさらに具体的に説明する。以下の実施例に示す材料、使用量、割合、処理内容および処理手順等は、本発明の趣旨を逸脱しない限り適宜変更することができる。したがって、本発明の範囲は以下に示す具体例により限定的に解釈されるべきものではない。
【０１４０】
なお、以下の実施例および比較例では、図４に示すＨＶＰＥ装置を用いて結晶成長を行った。
【０１４１】
＜評価方法＞
（１）物理的形状の反り量（Ｚ１）
単結晶基板の全面の凹凸を光学式の検査装置（ＮＩＤＥＫ社製  ＮＩＤＥＫ平面度測定装置ＦＴ−１７）で測定し、凹凸の最大値と最小値の差分を反り量（Ｚ１）とした。単結晶基板の成長面が凸形状の場合をプラス、成長面が凹形状の基板の場合をマイナスとして表した。
【０１４２】
（２）結晶学的面形状の反り量（Ｚ２）
単結晶基板の中心から±８ｍｍの場所におけるＸ線回折測定より（０００２）面の回折ピーク値を、ＰＡＮａｌｙｔｉｃａｌ社製  Ｘ’Ｐｅｒｔ−ＭＲＤで測定し、回折ピーク値のシフト量から結晶学的面形状の曲率半径を算出した。ここで、回折ピークは、ａ軸方向とｍ軸方向の単結晶基板の中心から±８ｍｍの場所における回折ピークを測定し、ここでの曲率半径はａ軸とｍ軸の曲率半径の平均値とした。
【０１４３】
求められた曲率半径から、図２の曲率半径と反り量の関係より、単結晶基板直径まで拡大した場合のΔＺ、すなわち、結晶学的面形状の反り量（Ｚ２）を求めた。なお、単結晶基板は面内の各領域で曲率半径が異なっているが、中心から直径±８ｍｍを有効径とし、この有効径における曲率半径が面内で一様に分布していると仮定した。
【０１４４】
＜実施例１＞
単結晶基板として、表面が｛０００１｝面からなる厚さ４００μｍ、直径５０ｍｍ円形である窒化ガリウム（ＧａＮ）自立基板を準備した。該単結晶基板の物理的形状における反り量（Ｚ１）は６μｍであり、結晶学的面形状の反り量（Ｚ２）は−１０３μｍであった。
【０１４５】
前記ＧａＮ自立基板を、直径７０ｍｍ、厚さ２０ｍｍのＳｉＣコーティングしたカーボン製の基板ホルダー上に置き（図４）、ＨＶＰＥ装置のリアクター１００内に図４に示すように配置した。
【０１４６】
リアクター内を１０２５℃まで昇温した後、Ｈ２キャリアガス（Ｇ２）と、Ｎ２キャリアガス（Ｇ１）と、ＧａとＨＣｌの反応生成物であるＧａＣｌガス（Ｇ３）と、ＮＨ３ガス（Ｇ４）とを、導入管１０１〜１０４からそれぞれ供給しながら、ＧａＮ層を２３．５時間成長させた。
【０１４７】
前記ＧａＮ層成長工程において、成長圧力を１．０１×１０５Ｐａとし、ＧａＣｌガスＧ３の分圧を７．３９×１０２Ｐａとし、ＮＨ３ガスＧ４の分圧を７．０５×１０３Ｐａとした。ＧａＮ層成長工程終了後、リアクター内を室温まで降温し、ＩＩＩ族窒化物結晶であるＧａＮ単結晶厚膜を得た。得られたＧａＮ単結晶厚膜は、触針式の膜厚計で測定した厚さが３．０ｍｍであり、目視で確認したところクラックは見られなかった。
【０１４８】
＜実施例２＞
単結晶基板として、表面が｛０００１｝面からなる厚さ４００μｍ、直径５４ｍｍ円形である窒化ガリウム（ＧａＮ）自立基板を準備した。該単結晶基板のＺ１は７μｍであり、Ｚ２は−９３μｍであった。
【０１４９】
前記ＧａＮ自立基板を用いて、実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが２．７ｍｍであり、クラックは見られなかった。
【０１５０】
＜実施例３＞
単結晶基板として、表面が｛０００１｝面からなる厚さ４００μｍ、直径５４ｍｍ円形である窒化ガリウム（ＧａＮ）自立基板を準備した。該単結晶基板のＺ１は１０μｍであり、Ｚ２は−１０６μｍであった。
【０１５１】
前記ＧａＮ自立基板を用いて、実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが２．４ｍｍであり、目視で確認したところクラックは見られなかった。
【０１５２】
＜実施例４＞
単結晶基板として、表面が｛０００１｝面からなる厚さ４００μｍ、直径５０ｍｍ円形である窒化ガリウム（ＧａＮ）自立基板を準備した。該単結晶基板のＺ１は１３μｍであり、Ｚ２は−５５μｍであった。
【０１５３】
前記ＧａＮ自立基板を用いて、実施例１と同様にしてＩＩＩ族窒化物結晶であるＧａＮ単結晶厚膜を得た。得られたＧａＮ単結晶厚膜は、触針式の膜厚計で測定した厚さが約３．０ｍｍであり、目視で確認したところクラックは見られなかった。
【０１５４】
＜実施例５＞
単結晶基板として、表面が｛０００１｝面からなる厚さ４００μｍ、直径５０ｍｍ円形である窒化ガリウム（ＧａＮ）自立基板を準備した。該単結晶基板のＺ１は１３μｍであり、Ｚ２は−８２μｍであった。
【０１５５】
前記ＧａＮ自立基板を用いて、実施例１と同様にしてＩＩＩ族窒化物結晶であるＧａＮ単結晶厚膜を得た。得られたＧａＮ単結晶厚膜は、触針式の膜厚計で測定した厚さが約３．２ｍｍであり、目視で確認したところクラックは見られなかった。
【０１５６】
＜実施例６＞
単結晶基板として、表面が｛０００１｝面からなる厚さ３９８μｍ、直径５４ｍｍ円形である窒化ガリウム（ＧａＮ）自立基板を準備した。該単結晶基板のＺ１は１５μｍであり、Ｚ２は−９１μｍであった。
【０１５７】
前記ＧａＮ自立基板を用いて実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが２．４ｍｍであり、目視で確認したところクラックは見られなかった。
【０１５８】
＜実施例７＞
単結晶基板として、表面が｛０００１｝面からなる厚さ６６２μｍ、直径５４ｍｍ円形である窒化ガリウム（ＧａＮ）自立基板を準備した。該単結晶基板のＺ１は２０μｍであり、Ｚ２は−１３１μｍであった。
【０１５９】
前記ＧａＮ自立基板を用いて実施例１においてリアクター内の温度を１０２０℃とし、ＧａＮ層の成長時間を２４時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが２．９ｍｍであり、目視で確認したところクラックは見られなかった。
【０１６０】
＜実施例８＞
単結晶基板として、表面が｛０００１｝面からなる厚さ４８４μｍ、直径５３ｍｍ円形である窒化ガリウム（ＧａＮ）自立基板を準備した。該単結晶基板のＺ１は２１μｍであり、Ｚ２は−９１μｍであった。
【０１６１】
前記ＧａＮ自立基板を用いて実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが２．７ｍｍであり、目視で確認したところクラックは見られなかった。
【０１６２】
＜実施例９＞
単結晶基板として、表面が｛０００１｝面からなる厚さ３９９μｍ、直径５４ｍｍ円形である窒化ガリウム（ＧａＮ）自立基板を準備した。該単結晶基板のＺ１は２６μｍであり、Ｚ２は−１１０μｍであった。
【０１６３】
前記ＧａＮ自立基板を用いて実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが２．４ｍｍであり、目視で確認したところクラックは見られなかった。
【０１６４】
＜実施例１０＞
単結晶基板として、表面が｛０００１｝面からなる厚さ４００μｍ、直径４７ｍｍ円形である窒化ガリウム（ＧａＮ）自立基板を準備した。該単結晶基板のＺ１は１２μｍであり、Ｚ２は−６６μｍであった。
【０１６５】
前記ＧａＮ自立基板を用いて実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが３．５ｍｍであり、目視で確認したところクラックは見られなかった。
【０１６６】
＜実施例１１＞
単結晶基板として、表面が｛０００１｝面からなる厚さ３９０μｍ、直径５４ｍｍ円形である窒化ガリウム（ＧａＮ）自立基板を準備した。該単結晶基板のＺ１は１７μｍであり、Ｚ２は−７９μｍであった。
【０１６７】
前記ＧａＮ自立基板を用いて実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが２．４ｍｍであり、目視で確認したところクラックは見られなかった。
【０１６８】
＜実施例１２＞
単結晶基板として、表面が｛０００１｝面からなる厚さ４００μｍ、直径５０ｍｍ円形である窒化ガリウム（ＧａＮ）自立基板を準備した。該単結晶基板のＺ１は２２μｍであり、Ｚ２は−１３４μｍであった。
【０１６９】
前記ＧａＮ自立基板を用いて、実施例１と同様にしてＩＩＩ族窒化物結晶であるＧａＮ単結晶厚膜を得た。得られたＧａＮ単結晶厚膜は、触針式の膜厚計で測定した厚さが約３．０ｍｍであり、目視で確認したところクラックは見られなかった。
【０１７０】
＜実施例１３＞
単結晶基板として、表面が｛０００１｝面からなる厚さ４００μｍ、直径５４ｍｍ円形である窒化ガリウム（ＧａＮ）自立基板を準備した。該単結晶基板のＺ１は２３μｍであり、Ｚ２は−９４μｍであった。
【０１７１】
前記ＧａＮ自立基板を用いて実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが約２．３ｍｍであり、目視で確認したところクラックは見られなかった。
【０１７２】
＜実施例１４＞
単結晶基板として、表面が｛０００１｝面からなる厚さ４００μｍ、直径５４ｍｍ円形である窒化ガリウム（ＧａＮ）自立基板を準備した。該単結晶基板のＺ１は２７μｍであり、Ｚ２は−９２μｍであった。
【０１７３】
前記ＧａＮ自立基板を用いて実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが約２．４ｍｍであり、目視で確認したところクラックは見られなかった。
【０１７４】
＜実施例１５＞
単結晶基板として、表面が｛０００１｝面からなる厚さ３９９μｍ、直径５４ｍｍ円形である窒化ガリウム（ＧａＮ）自立基板を準備した。該単結晶基板のＺ１は２７μｍであり、Ｚ２は−６７μｍであった。
【０１７５】
前記ＧａＮ自立基板を用いて実施例１においてリアクター内の温度を１０２０℃とし、ＧａＮ層の成長時間を２０時間に変更した以外は、実施例１と同様にしてＩＩＩ族窒化物結晶であるＧａＮ単結晶厚膜を得た。得られたＧａＮ単結晶厚膜は、触針式の膜厚計で測定した厚さが約２．７ｍｍであり、目視で確認したところクラックは見られなかった。
【０１７６】
＜比較例１＞
単結晶基板として、表面が｛０００１｝面からなる厚さ４０４μｍ、直径５４ｍｍ円形である窒化ガリウム（ＧａＮ）自立基板を準備した。該単結晶基板のＺ１は−１３μｍであり、Ｚ２は−１１７μｍであった。
【０１７７】
前記ＧａＮ自立基板を用いて、実施例２と同様にしてＩＩＩ族窒化物結晶であるＧａＮ単結晶厚膜を得た。得られたＧａＮ単結晶厚膜は、触針式の膜厚計で測定した厚さが２．７ｍｍであり、目視で確認したところクラックが見られた。
【０１７８】
＜比較例２＞
単結晶基板として、表面が｛０００１｝面からなる厚さ４００μｍ、直径５０ｍｍ円形である窒化ガリウム（ＧａＮ）自立基板を準備した。該単結晶基板のＺ１は−４０μｍであり、Ｚ２は−１２９μｍであった。
【０１７９】
前記ＧａＮ自立基板を用いて、実施例１と同様にしてＩＩＩ族窒化物結晶であるＧａＮ単結晶厚膜を得た。得られたＧａＮ単結晶厚膜は、触針式の膜厚計で測定した厚さが３．３ｍｍであり、目視で確認したところクラックが見られた。
【０１８０】
＜比較例３＞
単結晶基板として、表面が｛０００１｝面からなる厚さ６６６μｍ、直径５３ｍｍ円形である窒化ガリウム（ＧａＮ）自立基板を準備した。該単結晶基板のＺ１は−４２μｍであり、Ｚ２は−１６４μｍであった。
【０１８１】
前記ＧａＮ自立基板を用いて、実施例７と同様にしてＩＩＩ族窒化物結晶であるＧａＮ単結晶厚膜を得た。得られたＧａＮ単結晶厚膜は、触針式の膜厚計で測定した厚さが３．７ｍｍであり、目視で確認したところクラックが見られた。
【０１８２】
＜比較例４＞
単結晶基板として、表面が｛０００１｝面からなる厚さ３９０μｍ、直径５４ｍｍ円形である窒化ガリウム（ＧａＮ）自立基板を準備した。該単結晶基板のＺ１は−１５μｍであり、Ｚ２は−１３０μｍであった。
【０１８３】
前記ＧａＮ自立基板を用いて、実施例２と同様にしてＩＩＩ族窒化物結晶であるＧａＮ単結晶厚膜を得た。得られたＧａＮ単結晶厚膜は、触針式の膜厚計で測定した厚さが２．５ｍｍであり、目視で確認したところクラックが見られた。
【０１８４】
＜比較例５＞
単結晶基板として、表面が｛０００１｝面からなる厚さ４０３μｍ、直径５４ｍｍ円形である窒化ガリウム（ＧａＮ）自立基板を準備した。該単結晶基板のＺ１は−９μｍであり、Ｚ２は−１２７μｍであった。
【０１８５】
前記ＧａＮ自立基板を用いて、実施例２と同様にしてＩＩＩ族窒化物結晶であるＧａＮ単結晶厚膜を得た。得られたＧａＮ単結晶厚膜は、触針式の膜厚計で測定した厚さが２．８ｍｍであり、目視で確認したところクラックが見られた。
【０１８６】
表１および表２に結果を示す。
【０１８７】
【表１】
0005472513.tif 000002
【０１８８】
【表２】
0005472513.tif 000003
【０１８９】
表１および表２に示すように、実施例１から実施例１５では、クラックが発生せず良質のＧａＮ単結晶厚膜が得られた。
【０１９０】
一方、表２に示すように、比較例１から比較例５では、成長初期に発生したと推測されるクラックが入り、クラックは厚膜成長後に閉じることが無く、結果的にクラックフリーな領域が小面積のＧａＮ単結晶しか得ることができなかった。
【０１９１】
本発明を特定の態様を用いて詳細に説明したが、本発明の意図と範囲を離れることなく様々な変更および変形が可能であることは、当業者にとって明らかである。なお本出願は、２０１０年１月１５日付で出願された日本特許出願（特願２０１０−００７３０７）に基づいており、その全体が引用により援用される。
【産業上の利用可能性】
【０１９２】
本発明の単結晶基板を用いてＩＩＩ族窒化物結晶を成長させると、クラックの発生を抑制できるので、厚膜のＩＩＩ族窒化物結晶を得ることが出来、よって大面積のＩＩＩ族窒化物半導体基板を作製することができる。
【０１９３】
また、本発明の単結晶基板を選択することで、厚膜に成長させる工程に入る前の基板検査の段階で、これを用いて得られるＩＩＩ族窒化物結晶のクラックの有無を判断することができるため、結果的にＩＩＩ族窒化物結晶の歩留まりを向上させ、平坦で均一な厚膜のＩＩＩ族窒化物結晶を安価に作製することが可能である。
【０１９４】
さらに、本発明の単結晶基板を用いて半導体発光素子や半導体デバイスを作製した場合には、平坦で均一なＩＩＩ族窒化物結晶を得ることができるため、歩留まり良く高品質の半導体発光素子や半導体デバイスを得ることができる。
【０１９５】
得られたＩＩＩ族窒化物結晶は、発光ダイオード、半導体レーザー等の半導体発光素子や、電子デバイス等の半導体デバイスの基板として有用である。したがって、本発明は産業上の利用可能性が高い。
【符号の説明】
【０１９６】
１〜３  結晶
４  単結晶基板
１１、２１  結晶中の凹Ｂ’面と凹Ｂ面に挟まれる領域
１２、２２、３２  結晶中の凹Ｂ面と凸Ａ’面に挟まれる領域
１３、２３、３３  結晶中の凸Ａ面と凸Ａ’面に挟まれる領域
１００  リアクター
１０１〜１０４  導入管
１０５  リザーバー
１０６  ヒーター
１０７  基板ホルダー
１０８  ガス排出管  
Ｇ１  窒素源となる原料ガス
Ｇ２  キャリアガス
Ｇ３  ＩＩＩ族原料ガス
【図１】
0005472513.tif 000004
【図２】
0005472513.tif 000005
【図３】
0005472513.tif 000006
【図４】
0005472513.tif 000007